(57)【特許請求の範囲】
【請求項１】
アルミニウム製のチューブとアルミニウム製のチューブをノコロックフラックスろう材により接合する溶接構造において、
前記チューブの接続部に前記ノコロックフラックスろう材を溶接するときに発生するノコロックフラックスに覆いかぶさるように、前記チューブに巻きつけ重ね合わせ部をもち、熱によって収縮する筒状の収縮チューブを切断した半割熱収縮チューブである被覆部を設け、前記各チューブ表面に、ベーマイト処理を施し、前記被膜部はベーマイト皮膜を形成させず、前記被覆部以外の部分はベーマイト皮膜を形成し、さらに、前記フラックスを除去することなく、前記ベーマイト皮膜の表面と前記被覆部の上に、特殊ウレタン変性エポキシ樹脂の塗装膜を施したアルミニウム製チューブの接続構造。
【請求項２】
前記半割熱収縮チューブの材質は、ポリエチレン主体のポリオレフィン樹脂である請求項１に記載のアルミニウム製チューブの接続構造。
【請求項３】
前記特殊ウレタン変性エポキシ樹脂を、ウレタン変性エポキシ樹脂の分子構造に二塩基酸を分子配合した構造をもつものとした請求項１または２に記載のアルミニウム製チューブの接続構造。
【請求項４】
前記特殊ウレタン変性エポキシ樹脂を施し、さらに、前記被覆部の重ね合わせ部と両端円周部に塗装を施したことを特徴とする請求項１から３のいずれか１項に記載のアルミニウム製チューブの接続構造。
【請求項５】
複数の冷媒チューブの接続構造からなり、かつ内部を冷媒が流れる冷媒流路を具備し、周囲の気体もしくは液体との熱交換を促す熱交換器において、前記冷媒流路を、請求項１から４のいずれか１項に記載のアルミニウム製チューブの接続構造を具備した冷媒流路とした熱交換器。
【請求項６】
前記被覆部は、前記アルミニウム製のチューブを溶接後に、筒状の収縮チューブをかぶせられない前記接続部に対して適用した請求項１に記載のアルミニウム製チューブの接続構
造。
【発明の詳細な説明】
【技術分野】
【０００１】
本発明は、内部を流体が流れるアルミニウム製のチューブ（管体）の接続構造、および、冷蔵庫等に用いられるアルミニウム製のチューブを具備した熱交換器に関するものである。
【背景技術】
【０００２】
アルミニウム製のチューブ（以下、アルミチューブと称す）を相互に接続する方法としては、アルミ−シリカ（Ａｌ−Ｓｉ）のろう材を用いたろう付けが一般的である。このろう付けをするためには、アルミニウムの酸化皮膜を取り除く必要があり、その手段にフラックスが用いられる。
【０００３】
そして、フラックスとしては、水溶性化合物である無機の塩化物類（例えば、アルカリ金属塩化物やアルカリ土類金属化合物等）の混合物が多く使われていた。
【０００４】
しかしながら、これらの水溶性化合物は、水分の存在下でアルミニウムに対して腐食性であるため、ろう付け後において、フラックスを除去するためにデフラッックスをしなければならなかった。
【０００５】
近年、このような無機の塩化物類のフラックスに代わって、ノコロックフラックスが提唱され、使用されている。このノコロックフラックスは、ろう付け前は非吸湿性であり、ろう付け後は、実質的に不水溶性であるという特性を有すると共に、ろう材の融点以下の温度で反応性となって酸化アルミニウムに対する融剤として作用するが、常温では、アルミニウムとは非反応性であるという特性を有する。
【０００６】
したがって、ノコロックフラックスを用いてろう付けを行った場合には、従来の無機塩化物類のフラックスの場合に見られた残留フラックスによるアルミニウムの腐食という点については実質的に解消される。
【０００７】
さて、このようなノコロックフラックスを用いてろう付けを行ったアルミチューブにおいては、ろう付け後に防錆目的で塗装を施すことが一般的である。そして、ろう付け後に残留するフラックスは非腐食性であるため、ろう付け後においては、フラックスを除去せずに塗装される（例えば、特許文献１参照）。
【０００８】
また、防錆塗装は、一般的には、熱硬化性樹脂であるポリエステル樹脂、アルキド樹脂、アクリル樹脂、エポキシ樹脂等を主成分とする塗料が使われている。
【先行技術文献】
【特許文献】
【０００９】
【特許文献１】特公平６−４７１９０号公報
【発明の概要】
【発明が解決しようとする課題】
【００１０】
しかしながら、この場合、腐食環境が比較的低いところではフラックス残渣による塗装への影響は小さく、防錆効果を十分発揮できる。しかし、腐食環境の厳しいところでは、塗料の結合分子が破壊され易いものであった。
【００１１】
例えば、業務用冷蔵庫の環境は、庫内に腐食性の強いガスが発生するような食品をラップなしで多量に保存されることが多く、したがって、腐食性の強いガスが発生し易い環境にある。例えば、タマゴ、マヨネーズ、チーズ、魚介類等から硫黄系ガスが発生し、マヨネーズ、ソース、パン酵母菌等からカルボン酸（酢酸、蟻酸等の有機酸）が発生する。
【００１２】
また食品が腐敗するとき、食品そのものがもつタンパク質および脂肪質等の有機物が酸化分解や加水分解を起こし、硫黄系ガス、カルボン酸、アンモニアガス、エチレンガスが発生する。
【００１３】
最近では、病原菌の対強化策から、漂白剤、殺菌剤または消毒用アルコールの使用頻度が高くなっている。漂白剤、殺菌剤には、次亜塩素酸ナトリウム等が使われ、塩素系ガスが発生する。また、消毒用アルコールは、酸化分解に伴ってカルボン酸が発生する。
【００１４】
したがって、庫外にかかる消毒対応が行われると、冷蔵庫の扉の開け閉めにより、庫外から庫内に腐食性ガスが進入することとなる。
【００１５】
以上のように、ろう付けされ、防錆塗装が行われたアルミチューブの構造体が、腐食環境の厳しいところに配置されると、アルミチューブが冷却され、結露水が付着することに伴い、腐食媒である硫黄、蟻酸や酢酸等のカルボン酸、塩素等が前記結露水に溶け込み、塗装膜を浸食し始め、これがさらに進むと、塗装膜の結合分子が破壊され、水分がさらに浸入し易くなる。
【００１６】
この水分の浸入に伴い、塗装下のフラックに水分が吸湿すると、塗装膜は、アルミチューブとの密着性が極端に低下する。その結果、塗装膜の膨れが促進され、全面的に剥離が進展する。
【００１７】
かかる状態になると、塗装膜による防食効果がなくなってアルミチューブの腐食が始まり、さらに腐食電池作用によってアルミチューブの表面が孔食され、ついには孔があき、アルミチューブ内の流体（冷媒）がリークするという致命的な欠陥に繋がるという問題があった。
【００１８】
また、上記した塗装膜には、アルキド樹脂、アクリル樹脂、ポリエステル樹脂の塗料が用いられるが、これらの塗料を用いた塗装は、一般的な環境下（腐食環境が比較的低いところ）では防食効果は得られるが、硫黄系やカルボン酸等の高腐食環境下では、架橋した樹脂モノマー同士の架橋部が加水分解し、破壊され、腐食性物質を含んだ結露水を吸水し、防食効果が著しく低下するという問題がある。
【００１９】
一方、エポキシ樹脂の塗料を用いた塗装は、アルキド樹脂、アクリル樹脂、ポリエステル樹脂の塗装に比べて耐水透過性が高いので、硫黄系やカルボン酸等の高腐食環境下であっても、架橋した樹脂モノマー同士の架橋部が加水分解し難く、比較的防食効果は維持されるが、反面時間の経過とともにアルミニウム素地との密着性が低下し、防食効果が低下する問題がある。
【００２０】
一般的に、塗装面からみるとポリエステル樹脂、アルキド樹脂、アクリル樹脂、エポキシ樹脂等の防錆塗料では、苛酷な腐食環境下になると十分な防食効果が得られないという大きな課題がある。
【００２１】
換言すると、ポリエステル樹脂、アルキド樹脂、アクリル樹脂、エポキシ樹脂等の防錆塗料は、腐食環境が厳しいところで用いられると、フラックスの残渣による塗装密着性の低下と、防錆塗装の加水分解によるアルミニウム素地との密着性の低下に起因して、塗装膜が短期間で剥離するという問題があった。
【００２２】
本発明は、上記従来の課題を解決するもので、アルミニウム製のチューブが相互にろう付けされた構造体が、苛酷な高腐食環境下に配置された場合でも、前記チューブの接続部（ろう付け部）における塗装のアルミニウム素地との密着性を著しく向上させ、優れた防食効果を発揮することができるアルミニウム製チューブの接続構造を提供することを目的とする。
【課題を解決するための手段】
【００２３】
上記目的を達成するために、本発明のアルミニウム製チューブの接続構造は、アルミニウム製のチューブとアルミニウム製のチューブをノコロックフラックスろう材により接合する溶接構造において、前記チューブの接続部に前記ノコロックフラックスろう材を溶接するときに発生するノコロックフラックスに覆いかぶさるように、前記チューブに巻きつけ重ね合わせ部をもち、熱によって収縮する筒状の収縮チューブを切断した半割熱収縮チューブである被覆部を設け、前記各チューブ表面に、ベーマイト処理を施し、前記被膜部はベーマイト皮膜を形成させず、前記被覆部以外の部分はベーマイト皮膜を形成し、さらに、前記フラックスを除去することなく、前記ベーマイト皮膜の表面と前記被覆部の上に、特殊ウレタン変性エポキシ樹脂の塗装膜を施したものである。
【００２４】
この被覆部は発生するフラックスを完全に覆いかぶせるとき、チューブに巻きつけるように被覆し、重ね合わせ部をもたせる。溶接後、筒状の被覆部をかぶせられないときに有効である。
【００２５】
かかる構成とすることにより、巻きつけ重ね合わせた被覆部はフラックスの上に塗装膜付着させないように、発生したフラックスを覆いかぶさるように被覆することで、フラックス上に塗装膜を付着させることがないので、高腐食環境下になってもフラックス上の塗装膜の剥離を防ぎ、ひいてはアルミチューブの孔食を防ぐことができる。
【００２６】
被覆部は防水、防食にすぐれたものであり、その被覆部の上にウレタン変性エポキシ樹脂を主成分とする塗装膜を施すことで優れた防食性能を発揮することができる。
【００２７】
また、被覆部以外の部分には前記ベーマイト皮膜を形成し、そのベーマイト皮膜は表面に微細な凹凸を形成し、アルミニウム製のチューブの表面積を増加すると共に、前記アルミニウム製のチューブ表面をＯＨ基（水酸基）とする。その結果、前記ウレタン変性エポキシ樹脂塗装膜との密着性が向上する。
【００２８】
さらに、前記ベーマイト皮膜の表面に、分子構造に二塩基酸を分子配合したウレタン変性エポキシ樹脂を施すことで、ウレタン結合によって塗装膜中のＯＨ基（水酸基）が増殖し、素地（アルミニウム）との密着性を向上させるとともに、二塩基酸によってウレタン変性エポキシ樹脂の焼付け乾燥時の反応促進性を高め、塗装膜の分子構造において架橋を密とし、３次元網目構造の高分子構造体の塗装膜にすることができ、防食効果を高めることができる。
【００２９】
よって、アルミニウム製のチューブを相互にろう付けした構造体が、苛酷な高腐食環境下に配置され、塗装膜層内部に硫黄系やカルボン酸等の腐食性物質が徐々に浸入してきた場合でも、前述の如く、アルミチューブの接続部にろう付け時に発生するフラックスを覆いかぶさるように、巻きつけ重ね合わせ部をもった被覆部を設けたので、接続部の防食性を高めることができさらに塗装を施すことで腐食環境下に配置されても優れた防食効果を発揮することができる。
【００３０】
また、さらに被覆部の重ね合わせ部と両端円周部の隙間を完全に塞ぐため、塗装を厚膜に付着させることで、苛酷な腐食環境下に配置されても優れた防食効果を発揮することができる。そうすることでフラックスの残渣の影響による塗装膜の防食性の低下を考える必要がない。
【００３１】
また被覆部以外の部分もベーマイト皮膜によりチューブ表面と塗装との密着性を著しく向上させているため、前記腐食性物質が素地に到達することを抑制することができ、優れた防食効果を発揮することができる。
【００３２】
さらに、前記ベーマイト皮膜処理と、分子構造に二塩基酸を持つウレタン変性エポキシ樹脂は、両者の結合性がよいため、密着性を著しく高め、また、その密着性を長期にわたって維持できることに伴って、防食効果を極めて高くすることができるものである。
【発明の効果】
【００３３】
本発明のアルミニウム製チューブの接続構造は、アルミニウム製のチューブとアルミニウム製のチューブをノコロックフラックスろう材により接合する溶接構造において、前記チューブの接続部に前記ノコロックフラックスろう材を溶接するときに発生するノコロックフラックスに覆いかぶさるように、前記チューブに巻きつけ重ね合わせ部をもち、熱によって収縮する筒状の収縮チューブを切断した半割熱収縮チューブである被覆部を設け、前記各チューブ表面に、ベーマイト処理を施し、前記被膜部はベーマイト皮膜を形成させず、前記被覆部以外の部分はベーマイト皮膜を形成し、さらに、前記フラックスを除去することなく、前記ベーマイト皮膜の表面と前記被覆部の上に、特殊ウレタン変性エポキシ樹脂の塗装膜を施したことで、硫黄系やカルボン酸等の腐食性物質に対する十分な防食性が得られ、特に、前記特殊ウレタン変成エポキシ樹脂を、分子構造に二塩基酸を分子配合した構造をもつものとしたことにより、二塩基酸の高分子反応促進効果によって塗装膜の防食効果を著しく発揮し、アルミニウム製のチューブの接続構造部の耐孔食性を高めることができる。その結果、前記ろう付け部における孔食リークの発生を抑制して長期に亘る信頼性を確保することができる。
【００３４】
また、前記ベーマイト皮膜処理を行う前に、前述のろう付けに伴うフラックスの残渣を
除去することなく、フラックスを完全に覆いかぶさるように、巻きつけ重ね合わせ部をもった被覆部を設ける。被覆部を設けることでアルミ接続部の防食性を高めることができる。さらに塗装を施すことで高腐食環境下に配置されても優れた防食効果を発揮することができる。また、さらに被覆部の重ね合わせ部と両端円周部の隙間（毛細管現象で進入する程度のわずかな隙間）を完全に塞ぐため、塗装を厚膜に付着させることで、苛酷な腐食環境下に配置されても優れた防食効果を発揮することができる。
【００３５】
また、複数の冷媒チューブの接続構造からなり、かつ内部を冷媒が流れる冷媒流路を具備し、周囲の気体もしくは液体との熱交換を促す熱交換器において、前記冷媒流路を、本発明のアルミニウム製チューブの接続構造を具備した冷媒流路としたものは、高腐食環境下に配置された場合であっても、優れた防食効果により、腐食が抑制され、長期に亘っての使用が可能となり、信頼性の高い熱交換器を得ることができる。
【図面の簡単な説明】
【００３６】
【図１】本発明の実施の形態１におけるアルミニウム製チューブの接続構造の接続部の管軸方向からの断面図
【図２】図１のＡ−Ａ線断面図
【図３】同実施の形態のアルミニウム製チューブの接続構造に用いる半割熱収縮チューブの斜視図
【図４】本発明の実施の形態２における入口配管部および出口配管部にアルミニウム製チューブの接続構造を形成した熱交換器の正面図
【図５】同実施の形態における中間配管部にアルミニウム製チューブの接続構造を形成した熱交換器の正面図
【発明を実施するための形態】
【００３７】
第１の発明は、アルミニウム製のチューブとアルミニウム製のチューブをノコロックフラックスろう材により接合する溶接構造において、
前記チューブの接続部に前記ノコロックフラックスろう材を溶接するときに発生するノコロックフラックスに覆いかぶさるように、前記チューブに巻きつけ重ね合わせ部をもち、熱によって収縮する筒状の収縮チューブを切断した半割熱収縮チューブである被覆部を設け、前記各チューブ表面に、ベーマイト処理を施し、前記被膜部はベーマイト皮膜を形成させず、前記被覆部以外の部分はベーマイト皮膜を形成し、さらに、前記フラックスを除去することなく、前記ベーマイト皮膜の表面と前記被覆部の上に、特殊ウレタン変性エポ
キシ樹脂の塗装膜を施したアルミニウム製チューブの接続構造である。
【００３８】
この被覆部は発生するフラックスを完全に覆いかぶせるとき、チューブに巻きつけるように被覆し、重ね合わせ部をもたせる。溶接後、筒状の被覆部をかぶせられないときに有効である。
【００３９】
かかる構成とすることにより、巻きつけ重ね合わせた被覆部はフラックスの上に塗装膜付着させないように、発生したフラックスを覆いかぶさるように被覆することでフラックス上に塗装膜を付着させることがないので、高腐食環境下になってもフラックス上の塗装膜の剥離を防ぎ、ひいてはアルミチューブの孔食を防ぐことができる。
【００４０】
被覆部は防水、防食にすぐれたものであり、その被覆部の上にウレタン変性エポキシ樹脂を主成分とする塗装膜を施すことで優れた防食性能を発揮することができる。
【００４１】
また被覆部以外の部分にはベーマイト皮膜とベーマイト皮膜表面に施す塗装との密着性を大幅に向上させることができ、腐食ガス等の塗装膜内への侵入を抑制し、優れた防食効果を得ることができる。
【００４２】
さらに、ベーマイト皮膜処理による表面積の増大化、およびＯＨ基（水酸基）効果およびウレタン結合による塗装膜中のＯＨ基（水酸基）の効果が相乗し、アルミチューブとの密着性を著しく向上させることに伴い、防食効果を一層高めることができる。
また、熱収縮チューブを切断した半割熱収縮チューブを用いることにより、加熱により簡単にアルミチューブとの密着作業が行える。
また、切断した半割熱収縮チューブを接続部に巻きつけるように被覆し（フラックスを覆いかぶさる）、重ね合わせ部を設け、簡易に仮止めし加熱によりアルミチューブとの密着性を高め、アルミチューブが孔食するのを防止することができる。熱収縮チューブは防水、防食の高いものである。
また、ろう付け時に発生したフラックスは、熱収縮チューブを切断した半割熱収縮チューブで覆いかぶさるので、フラックス残渣の影響による塗装膜との密着性、耐食性の低下を考えなくてよい。フラックスを除去することなくアルミチューブ接続部の防食性を高めることができる。
【００４３】
第２の発明は、特に第１の発明において、前記半割熱収縮チューブの材質は、ポリエチレン主体のポリオレフィン樹脂であるものである。
【００４７】
第３の発明は、特に第１または第２の発明において、前記特殊ウレタン変性エポキシ樹脂を、ウレタン変性エポキシ樹脂の分子構造に二塩基酸を分子配合した構造をもつものとしたものである。
【００４８】
上記構成により、二塩基酸の高分子反応促進効果が作用し、前記ベーマイト皮膜と特殊ウレタン変性エポキシ樹脂皮膜の塗装膜における分子構造の架橋を密として両者の密着性を高め、塗装膜の防食効果を著しく発揮することができ、耐腐食性を向上することができる。
【００４９】
第４の発明は、特に第１から第３のいずれかの発明において、前記特殊ウレタン変性エポキシ樹脂を施し、さらに、前記被覆部の重ね合わせ部と両端円周部に塗装を施したものである。
【００５０】
上記構成により、被覆部の重ね合わせ部と両端円周部の隙間（毛細管現象で進入する程度のわずかな隙間）を完全に塞ぐため、塗装を厚膜に付着させることで、苛酷な腐食環境下に配置されても優れた防食効果を発揮することができる。
【００５１】
第５の発明は、複数の冷媒チューブの接続構造からなり、かつ内部を冷媒が流れる冷媒流路を具備し、周囲の気体もしくは液体との熱交換を促す熱交換器において、前記冷媒流路を、請求項１から４のいずれか１項に記載のアルミニウム製チューブの接続構造を具備した冷媒流路とした熱交換器である。
【００５２】
上記構成により、耐腐食性の高い熱交換器が得られる。したがって、熱交換器が高腐食環境下に配置された場合であっても、優れた防食効果により、熱交換器の腐食が抑制され、長期に亘っての使用が可能となり、信頼性の高い熱交換器を得ることができる。
第６の発明は、特に第１の発明において、前記被覆部は、前記アルミニウム製のチューブ
を溶接後に、筒状の収縮チューブをかぶせられない前記接続部に対して適用したものである。
【００５３】
以下、本発明の実施の形態について、図面を参照しながら説明する。なお、この実施の形態によってこの発明が限定されるものではない。
【００５４】
（実施の形態１）
図１は、本発明の実施の形態１におけるアルミニウム製チューブの接続構造の接続部の管軸方向からの断面図である。図２は、図１のＡ−Ａ線断面図である。図３は、同実施の形態のアルミニウム製チューブの接続構造に用いる半割熱収縮チューブの斜視図である。
【００５５】
図１に示すように、アルミニウム製のチューブ（以下、アルミチューブと称す）１の接続構造は、アルミチューブ１ａと、周知の拡管加工により形成された接続部１ｃを一端に具備するアルミチューブ１ｂで構成されている。
【００５６】
そして、両アルミチューブ１ａ，１ｂのろう付け接続は、アルミチューブ１ａの一端をアルミチューブ１ｂの接続部１ｃに嵌合接続し、その状態においてトーチ等の加熱手段（図示せず）で前述の嵌合接続部を加熱しながらノコロックフラックスろう材５を嵌合接続部で溶融することにより、アルミチューブ１のろう付け（溶接）接続が完了する。
【００５７】
ノコロックフラックスろう材５を用いて溶接した場合、アルミチューブ１ｂの表面を主体にフラックス２が発生する。このフラックス２は、非腐食性物質であるため、フラックス２によってアルミチューブ１ｂが腐食することはないが、アルミチューブ１ｂの表面に固着し、残渣する。そのまま塗装を行うと、塗装への悪影響がでるので、基本的は除去することが好ましい。
【００５８】
除去するには冶具等を用い、研磨作業することが必要となる。しかし処理時間がかかり、作業面的にも課題が多い。そこで、アルミチューブ接続部１ｃ近傍に発生したフラックス２を除去することなく、完全に覆いかぶさるように被覆部６を設ける。
【００５９】
この被覆部６はアルミチューブ接続部１ｃに発生したフラックス２を完全に覆いかぶせるように巻きつけ、重ね合わせ部７を設けるように被せ、簡易に仮止めを行う。この被覆部６は熱によって収縮する熱収縮チューブ（筒状）を切断した半割熱収縮チューブ８を用いる。アルミチューブ１の溶接後、筒状の被覆部をかぶせられないときに有効である。半割熱収縮チューブ８の材質はポリエチレン主体のポリオレフィン樹脂等である。半割熱収縮チューブ８を用いることにより加熱により簡単にアルミチューブとの密着作業が行える。
【００６０】
また加熱によりアルミチューブ接続部１ｃとの密着性が高まり、アルミチューブ１が孔食するのを防止することができる。半割熱収縮チューブ８は防水、防食の高いものである。ろう付け時に発生したフラックス２を半割熱収縮チューブ８で巻きつけるように被覆し、重ね合わせ部７を設けて、フラックス２を完全に覆いかぶせる。そうすることで、フラックス２残渣の影響による塗装膜との密着性、耐食性の低下を考えなくてよい。フラックス２を除去することなくアルミチューブ接続部１ｃの防食性を高めることができる。
【００６１】
被覆部６以外の部分は（被覆部はベーマイト処理工程を通してもベーマイト皮膜は形成させない）ベーマイト皮膜３を形成し、そのベーマイト皮膜３は表面に微細な凹凸を形成し、アルミニウム製のチューブ１の表面積を増加すると共に、前記アルミニウム製のチューブ表面をＯＨ基（水酸基）とする。その結果、ウレタン変性エポキシ樹脂塗装膜４との密着性が向上する。
【００６２】
このベーマイト皮膜処理は、イオン交換水（電気伝導度２μｓ／ｃｍ以下）を用い、温度９５℃以上の湯中にアルミチューブ１を所定の時間（例えば、１時間程度）浸漬しておくことにより、ろう付け面を含むアルミチューブ１表面に、安定で均一なベーマイト皮膜３を生成させることができる。
【００６３】
そのベーマイト皮膜処理を施した後、そのベーマイト皮膜３の表面に、塗料である二塩基酸を分子配合した特殊ウレタン変性エポキシ樹脂の塗装を行い、ベーマイト皮膜３の表面に特殊ウレタン変性エポキシ樹脂の塗装膜（以下、樹脂塗装膜と称す）４を形成する（エポキシ樹脂塗装膜工程）。
【００６４】
上記特殊ウレタン変性エポキシ樹脂の塗装は、上記接続構造を具備するアルミチューブ１全体を、例えば、塗料内に浸漬して塗料を塗布することによって可能であり、その後、高温焼付け乾燥を行う工程（乾燥工程）を行う。
【００６５】
この塗装および乾燥は、樹脂塗装膜４の分子構造を構成する架橋を密とし、３次元網目構造の高分子構造体の塗装膜にするために行うもので、ブロックイソシアネートと二塩基酸を重合反応させ、高分子構造体の樹脂塗装膜４を形成する。
【００６６】
具体的に、塗料は、特殊ウレタン変性エポキシ樹脂を、添加剤等を含有した揮発性の溶剤で溶かし、液状にして用いる。
【００６７】
この樹脂塗装膜（特殊ウレタン変性エポキシ樹脂塗装膜）４は、エポキシ樹脂の平均分子量を高分子化にしたことと、さらにガラス転移点を高くし、かつ塗装膜を硬くしたことにより、塗装膜層内部に硫黄系やカルボン酸等の腐食性物質を含んだ水の浸入をし難くするものである。
【００６８】
上記樹脂塗装膜４の形成は、アルミチューブ１が配置される環境に応じて、形成された樹脂塗装膜４の表面に重ねて樹脂塗装膜４を形成する、所謂重ね塗装とすることができるもので、本実施の形態においては、特殊ウレタン変性エポキシ樹脂塗装を２回繰り返し行っている。この複数回の塗装法については、同じ塗装法に限るものではなく、例えば、１回目は浸漬塗装法で行い、２回目は吹付け塗装法で行うように、異なる塗装法の組合せとすることもできる。
【００６９】
したがって、上記工程を経たアルミチューブ１の表面は、図２に示す如く、フラックス２を覆いかぶさるように、巻きつけ重ね合わせ部をもった被覆部６と塗装膜からなる複数の処理層が形成されて状態にある。
【００７０】
すなわち、接続部１ｃにおいては、アルミチューブ１ａとアルミチューブ１ｂの間にノコロックフラックスろう材５が微妙に介在し、アルミチューブ１ａ，１ｂの表面には、ろう付け時に発生するフラックス２が存在し、そのフラックス２を完全に覆いかぶさるように、巻きつけ重ね合わせ部をもった被覆部６が形成させ、その被覆部６の表面には樹脂塗装膜４が形成されている。
【００７１】
被覆部６以外の部分にはアルミチューブ１の表面にベーマイト皮膜３が形成され、ベーマイト皮膜３の表面には、樹脂塗装膜４が形成されている。この巻きつけ重ね合わせ部７をもった被覆部６は、図３に示す如く、熱収縮チューブ（筒状）を切断した半割熱収縮チューブ８を用いたものである。
【００７２】
また、樹脂塗装膜４は、ベーマイト皮膜３との密着性に優れ、また、高温焼付け塗装法によって塗装膜の分子構造を構成する架橋を密とし、３次元網目構造の高分子構造体の塗装膜としたことに加えて、ブロックイソシアネートと二塩基酸を重合反応させ、高分子構造体の塗装膜としているため、アルミチューブ１ａ，１ｂの表面に強固に密着した状態となっている。
【００７３】
さらに、苛酷な腐食環境にさらされる場合は、被覆部６の重ね合わせ部７と両端円周部の隙間（毛細管現象で進入する程度のわずかな隙間）を完全に塞ぐため、塗装を厚膜に付着させる。具体的に、塗料は、常温乾燥型のウレタン系塗料を用いる。この塗料は硬化剤等を使用し、樹脂反応によって塗膜化するタイプの塗料である。常温乾燥型であるため、焼付け乾燥の手間が省け、工数できる。
【００７４】
以上のように、本実施の形態においては、アルミチューブ１のろう付け面である接続部１ｃの表面を中心に発生するフラックス２を覆いかぶさるように、巻きつけ重ね合わせ部７を設けた被覆部６を形成することにより、フラックス２の上に樹脂塗装膜４を付着させることがないので、高腐食環境下になってもフラックス上の塗装膜の剥離を防ぎ、ひいてはアルミチューブの孔食を防ぐことができる。
【００７５】
さらに重ね合わせ部７を設けた被覆部６の上にウレタン変性エポキシ樹脂を主成分とする塗装膜４を施すことで優れた防食性能を発揮することができる。さらに樹脂塗装膜４を施した後に被覆部６の重ね合わせ部７と両端円周部の隙間（毛細管現象で進入する程度のわずかな隙間）に塗装を厚膜に付着させることで、苛酷な腐食環境下に配置されても優れた防食効果を発揮することができる。
【００７６】
被覆部６以外の部分にはベーマイト皮膜３を形成し、ベーマイト皮膜３後の塗装との密着性を大幅に向上させている。重ね合わせ部７をもった被覆部６を設けたアルミチューブ接続部１ｃとベーマイト皮膜処理を施した被覆部６以外の部分にさらに二塩基酸を分子配合した樹脂塗装膜４を施すことを２回繰り返し行ったことで、塗装膜層内部に硫黄系やカルボン酸等の腐食性物質が徐々に侵入（浸透）してきた場合でも、アルミチューブ接続部１ｃに重ね合わせ部７をもった被覆部６を設けているため、アルミチューブ１ｃとの密着性を大幅に向上していることで前記腐食性物質のアルミチューブ表面への到達を阻止し、防食効果を発揮することができる。
【００７７】
また、被覆部６以外の部分はベーマイト皮膜３後の塗装との密着性を大幅に向上させていること、さらにベーマイト皮膜処理の表面積増大およびＯＨ基（水酸基）効果、さらにはウレタン結合による塗装膜中のＯＨ基（水酸基）の効果が相乗し、素地との密着性を著しく向上させていることから、前記腐食性物質のアルミチューブ表面への到達を阻止し、防食効果を発揮することができる。
【００７８】
また、二塩基酸の高分子反応促進効果により、樹脂塗装膜４の防食効果を著しく発揮するため、アルミチューブ１ａ，１ｂの接続構造部の耐孔食性を高め、孔食リークの発生を防ぐことができ、長期間に亘ってアルミチューブ１の劣化を抑制することができる。
【００７９】
尚、前述の如く、アルミチューブの接続部にろう付け時に発生するフラックスを覆いかぶさるように、巻きつけ重ね合わせ部をもった被覆部を設けたので、接続部の防食性を高めることができさらに塗装を施すことで高腐食環境下に配置されても優れた防食効果を発揮することができる。
【００８０】
また、さらに被覆部の重ね合わせ部と両端円周部の隙間（毛細管現象で進入する程度のわずかな隙間）に塗装を厚膜に付着させることで、苛酷な腐食環境下に配置されても優れた防食効果を発揮することができる。フラックスの残渣の影響による塗装膜の防食性の低下を考える必要がない。
【００８１】
本実施の形態１における樹脂塗装膜（特殊ウレタン変性エポキシ樹脂皮膜）４は、分子構造に二塩基酸を分子配合したことにより、焼付け乾燥時の反応促進性を高め、塗装膜の架橋を密とし、３次元網目構造の高分子構造体の塗装膜にすることができ、防食効果をより高めることができる。またブロックイソシアネートと二塩基酸の重合反応により、一層塗装膜が高分子構造体となり、極めて優れた防食効果が得られる。
【００８２】
（実施の形態２）
図４は、本発明の実施の形態２における入口配管部および出口配管部にアルミニウム製チューブの接続構造を形成した熱交換器の正面図である。図５は、同実施の形態における中間配管部にアルミニウム製チューブの接続構造を形成した熱交換器の正面図である。
【００８３】
なお、本実施の形態において、実施の形態１と同一構成については、同一符号を付して説明し、また、図４、図５で図示できない部分については、図１乃至図２を援用して説明する。
【００８４】
図４に示す熱交換器９は、周知の構成からなるフィンチューブ型の熱交換器で、蛇行状に湾曲加工されたアルミチューブ１が、多数並設されたアルミニウム製のフィン１０ａを貫通している。そして、アルミチューブ１の両端は、それぞれ入口管部１０ａと出口管部１０ｂを形成している。
【００８５】
入口管部１０ａ、出口管部１０ｂには、それぞれ接続用の配管１０ｃがろう付け接続されている。接続用の配管１０ｃは、アルミチューブ１と同様のアルミニウム製金属のもので、符号Ｃで示す接続部は、実施の形態１で説明したノコロックフラックスろう材５を用いてろう付けされている。この場合、入口管部１０ａ、出口管部１０ｂが実施の形態１のアルミチューブ１ａに相当し、接続用の配管１０ｃが実施の形態１のアルミチューブ１ｂに相当している。
【００８６】
熱交換器９の表面は、接続用の配管１０ｃがろう付けされた後、実施の形態１で説明したように、ろう付け時に発生したフラックス２を覆いかぶさるように、巻きつけ重ね合わせ部７を設けた被覆部６を形成し、次に、適宜手段にて熱交換器９全体にベーマイト皮膜３の形成処理を行い（被覆部６にはベーマイト皮膜はされない）、その後、熱交換器９全体に樹脂塗装膜（特殊ウレタン変性エポキシ樹脂皮膜）４の形成処理が行われた構成となっている。
【００８７】
さらに樹脂塗装膜４を施した後、被覆部６の重ね合わせ部７と両端円周部の隙間（毛細管現象で進入する程度のわずかな隙間）を完全に塞ぐため、塗装を厚膜に付着させた構成となっている。
【００８８】
また、図５に示す熱交換器１１は、Ｕ字形状に湾曲加工された複数のアルミチューブ１が、多数並設されたアルミニウム製のフィン１０ａを貫通し、そして、隣接するアルミチューブ１の両端開口部（流路の中間部）を、Ｕ字形状に形成されたアルミニウム製のリターンベンド管１０ｄで順次ろう付け接続することにより、蛇行状の流路を形成した構成のものである。
【００８９】
この場合も同様に、符号Ｃで示す各アルミチューブ１とリターンベンド管１０ｄの接続部は、ノコロックフラックスろう材５を用いたろう付け接続となっている。そして、アルミチューブ１が実施の形態１のアルミチューブ１ａに相当し、リターンベンド管１０ｄが実施の形態１のアルミチューブ１ｂに相当している。
【００９０】
この熱交換器１１についても、その表面は、リターンベンド管１０ｄがろう付けされた後、実施の形態１で説明したように、ろう付け時に発生したフラックス２を覆いかぶさるように巻きつけ重ね合わせ部７を設けた被覆部６を形成し、次に、適宜手段にて熱交換器１１全体にベーマイト皮膜３の形成処理を行い（被覆部６はベーマイト皮膜はされない）、その後、熱交換器１１全体に樹脂塗装膜（特殊ウレタン変性エポキシ樹脂皮膜）４の形成処理が行われた構成となっている。
【００９１】
さらに樹脂塗装膜４を施した後、被覆部６の重ね合わせ部７と両端円周部の隙間（毛細管現象で進入する程度のわずかな隙間）を完全に塞ぐため、塗装を厚膜に付着させた構成となっている。
【００９２】
したがって、本実施の形態２における熱交換器９，１１は、先の実施の形態１で説明した信頼性が高い防食効果が得られる表面処理加工を行っているため、耐腐食性の高い熱交換器９，１１とすることができる。その結果、これら熱交換器９，１１が高腐食環境条件で使用される機器に搭載された場合であっても、優れた防食効果によって腐食が抑制され、長期に亘っての使用が可能となり、信頼性の高い熱交換器９，１１とすることができる。
【産業上の利用可能性】
【００９３】
本発明のアルミニウム製チューブの接続構造は、高い耐腐食性が得られることから、苛酷な高腐食環境下で使用される配管回路、あるいは機器に搭載される熱交換器に適応できるため、冷凍冷蔵庫、あるいはショーケース等の冷凍機器、さらには車両等に用いられるアルミチューブの接続構造として広く適用できるものである。
【符号の説明】
【００９４】
１  アルミチューブ（アルミニウム製のチューブ）
１ａ  アルミチューブ（アルミニウム製のチューブ）
１ｂ  アルミチューブ（アルミニウム製のチューブ）
１ｃ  アルミチューブ接続部
２  フラックス
３  ベーマイト皮膜
４  樹脂塗装膜（特殊ウレタン変性エポキシ樹脂の塗装膜）
５  ノコロックフラックスろう材
６  被覆部
７  重ね合わせた被覆部
７  熱交換器
８  半割熱収縮チューブ（重ね合わせ部を設けた被覆部）
９，１１  熱交換器
１０ａ  入口管部
１０ｂ  出口管部
１０ｃ  接続用の配管
１０ｄ  リターンベンド管
【図１】
0005509972.tif 000002
【図２】
0005509972.tif 000003
【図３】
0005509972.tif 000004
【図４】
0005509972.tif 000005
【図５】
0005509972.tif 000006